(57)【要約】      （修正有）【課題】天然皮革に遠赤外線放射機能を持たせた、改質天然皮革を提供する。【解決手段】遠赤外線放射性液を添加した加脂剤に浸漬してなる染色後の天然皮革本体１の少なくとも片面に遠赤外線放射性液を添加してなるバインダー剤で形成したバインダー層２を形成して仕上げてなる。天然皮革本体は、加脂剤を含む染色処理浴に被処理皮革重量の０．５〜５重量％の遠赤外線放射性液を添加し、浸漬処理してなる素材であるのがよい。バインダー層は５乃至１５％の遠赤外線放射性液を含むバインダー剤にて形成されるのがよい。【選択図】図１
0003179309.tif 000002
【実用新案登録請求の範囲】
【請求項１】
遠赤外線放射性液を添加してなる加脂剤で浸漬処理した染色後の天然皮革本体（１）の少なくとも片面に遠赤外線放射性液を添加してなるバインダー剤で表面バインダー層（２）を形成して仕上げ、表面から遠赤外線を放射する機能を付与してなることを特徴とする天然皮革の改質構造。
【請求項２】
前記天然皮革本体（１）が加脂剤を含む染色処理浴に被処理皮革重量の０．５〜５重量％の遠赤外線放射性液を添加し、浸漬処理してなる素材である請求項１記載の改質天然皮革構造。
【請求項３】
バインダー層が５乃至１５％の遠赤外線放射性液を含むバインダー剤にて形成される請求項１記載の改質天然皮革構造。
【考案の詳細な説明】
【技術分野】
【０００１】
本考案は、遠赤外線を放出するように改質された遠赤外線放射機能を有する天然皮革の改質構造に関する。
【背景技術】
【０００２】
天然皮革は、腐敗や硬化を防止するために、各種なめし剤でなめし、染色処理後表面処理を施して使用されるが、遠赤外線を放射するように改質するためには遠赤外線を放射するセラミックスを塗布することが提案されている(特許文献1)。
【先行技術文献】
【特許文献】
【０００３】
【特許文献１】特開平８ー６７８９９号公報
【考案の開示】
【考案が解決しようとする課題】
【０００４】
しかしながら、セラミックスを用いて遠赤外線を放出させるには相当量のセラミックスの表面被覆を必要とし、天然皮革の特性を失わせるという問題がある。そこで、本考案は、かかる天然皮革の特性を失わせることなく、安定して遠赤外線放射の機能を持たせることのできるように天然皮革を改質する構造を提供することを目的とする。
【課題を解決するための手段】
【０００５】
本考案は、遠赤外線放射性液を処理浴中の加脂剤に添加して加脂工程で遠赤外線放射性液を加脂剤とともに皮革本体に浸透拡散させるとともに、表面仕上げのバインダー剤に添加して表面にバインダー層を形成すると、天然皮革の特質を失うことなく遠赤外線放射機能をを発揮させることを見出し、上記目的を達成した。
すなわち、遠赤外線放射性液を添加してなる加脂剤で浸漬処理した染色後の天然皮革本体１の少なくとも片面に遠赤外線放射性液を添加してなるバインダー剤で表面バインダー層２を形成して仕上げ、表面から遠赤外線を放射する機能を付与してなることを特徴とする天然皮革の改質構造にある。
【０００６】
本考案においては、前記天然皮革本体１は加脂剤を含む処理浴に被処理皮革重量の０．５〜５重量％の遠赤外線放射性液を添加し、浸漬処理して本体内部に遠赤外線放射性液を分散させることにより形成するのが好ましい。
【０００７】
他方、バインダー層はバインダー剤にその５乃至１５％の遠赤外線放射性液を添加してなるバインダー剤から形成されるのが好ましい。バインダー剤としては通常の仕上げ剤が使用できる。なお、遠赤外線放射性液としては、株式会社アルファフレッシュ社製のWM-2を使用することができるが、既知のジルコニア系、アルミナ系、チタニア系セラミックス等の粉末を分散剤を用いて液状物として少量添加して使用してもよい。
【考案の効果】
【０００８】
本考案の構造では、図１に示すように、遠赤外線放射液が内部に浸透した皮革本体１の表面に遠赤外線放射液を含む表面コーティング層２が形成され、図２に示すように、天然皮革の内部から遠赤外線を放射するとともに、図３に示すように、表面コーティング層は内部から放射される遠赤外線を遮断することなく、さらに表面層から遠赤外線放射を強めて放射するので、天然皮革の性質を阻害することなく、充分な遠赤外線を放射することができ、天然皮革の品質を向上させることができる。
【図面の簡単な説明】
【０００９】
【図１】本考案にかかる実施例で製造される改質天然皮革の構造を示す断面図である。
【図２】加脂処理後乾燥させた実施例の皮革生地（Ａ）に対し、遠赤外線分光放射率・FTーIR法（遠赤外線協会指定）により測定した積分測定波長域５〜２０μｍの分光放射率（％）の変化を示すグラフである。
【図３】加脂処理後表面仕上げした実施例の皮革生地（Ｂ）に対し、遠赤外線分光放射率・FTーIR法（遠赤外線協会指定）により測定した積分測定波長域５〜２０μｍの分光放射率（％）の変化を示すグラフである。
【考案を実施するための形態】
【００１０】
製革の作業には、大きく分けてＡ）準備工程、Ｂ）鞣し工程、Ｃ）再鞣・染色・加脂工程、Ｄ）仕上げ工程がある。詳しくは、１）「ソーキング」→２）「フレッシング」→３）「脱毛・石灰漬け」→４）「スプリッティング」→５）「スカッティング」→６）「再石灰漬け」→７）「脱灰（脱石灰）・酵解（酵素もどし）」→８）「ピックリング」→９）「クロム・タンニング」→１０）「スクィージング」→１１）「シェービング」→１２）「再クロム・タンニング」→１３）「中和（ニュートラリゼーション）」→１４）「染色・加脂（ダイイング・オイリング）」→１５）「サミング・セッティング」→１６）「ドライイング(乾燥)」→１７）「コンディショニング」→１８）「ステーキング」→１９）「トギング・タッキング」→２０）「トリミング」→２１）「バッフィング」（スエードなどにする場合）→２２）「スプレーイング」→２３）「アイロンプレス」→２４）「計量」→２５）「製品化」などの工程を含む。
【００１１】
かかる本考案では、上記工程中Ｃ）再鞣・染色・加脂工程の「染色・加脂（ダイイング・オイリング）」及びＤ）仕上げ工程の「スプレーイング」で遠赤外線放射液を用いてなめし後の革素材内部に浸透させ、そして革仕上げ表面に固定して遠赤外線放射効果を持たせる。加脂工程では加脂剤に被処理皮革重量の０．５〜５重量％、好ましくは１〜２重量％の遠赤外線放射液を加えて、なめし後の皮革素材に加脂処理を行うのが好ましい。また、仕上げ工程ではバインダー剤に５〜１５重量％の遠赤外線放射液を添加して表面コーティング層を形成する。
【００１２】
本考案の構造は、天然皮革の表皮、裏皮、銀面などのいずれに適用されてもよく、適用できる天然皮革として、牛、馬、水牛、山羊、綿羊、豚、ロバ、鹿、カンガルー、ウサギ、犬、アザラシ、オットセイ、狐、狸、イタチ、リス、ヌートリア、テン、チンチラ、ミンク等を挙げることができる。
【実施例】
【００１３】
遠赤外線放射性液（株式会社アルファフレッシュ製WM-2）を加脂剤に被処理革重量の０．５重量％〜５重量％添加し、加脂処理浴を形成し、この処理浴を５０°Ｃに加熱し、染色後の厚さ２ｍｍの牛皮を浸漬し、柔軟処理を行う。その後、牛皮を流水中で洗浄し、６０°Ｃで乾燥した。得られた牛皮は、顕微鏡で観察すると、コラーゲン繊維が開繊されており、手触りが柔軟で、染色も容易であった。この加脂処理を施した皮革生地（Ａ）の表面を測定面とし、測定温度４０°Ｃで遠赤外線分光放射率・FTーIR法（遠赤外線協会指定）により積分測定波長域５〜２０μｍの分光放射率（％）を測定した。積分分光放射率（％）は平均７７．０％で図２に示す通りであった。
【００１４】
上記加脂処理を施した皮革生地（Ａ）の表面に仕上げ処理を行う。バインダー剤に５〜１５重量％の遠赤外線放射性液（株式会社アルファフレッシュ製WM-2）を添加し、スプレーして皮革生地（Ａ）の表面に仕上げ処理を行い、皮革生地（Ｂ）を得る。その表面を測定面とし、測定温度４０°Ｃで遠赤外線分光放射率・FTーIR法（遠赤外線協会指定）により積分測定波長域５〜２０μｍの分光放射率（％）を測定した。積分分光放射率（％）は平均７７．６％で図３に示す通りであった。
【００１５】
本考案の構造は、予め型抜きした牛皮を加脂浴に浸漬し、上記と同様に処理してもよく、要するに加脂処理時に加脂剤とともに遠赤外線放射性液を皮革組織に浸透させ、表面仕上げ時に皮革表面に遠赤外線放射性液を含むコーティング層を形成する改質構造を有する以外その要旨を変更することなく、変形及び修正が可能である。
【符号の説明】
【００１６】
１      天然皮革本体
２      表面バインダー層
【図１】
0003179309.tif 000003
【図２】
0003179309.tif 000004
【図３】
0003179309.tif 000005